(57)【要約】    破砕性ベールを作製するプロセス、およびそのプロセスから形成される破砕性ベールであって、破砕性ベールが、コーティングされたポリマー粒子を含む組成物から形成され、そのコーティングされたポリマー粒子が、オレフィン系ポリマーを含むポリマー組成物から形成されるポリマー粒子と、水性金属酸分散液および水性ポリシロキサンエマルジョンを含むコーティング組成物から形成されたコーティングと、を含み、破砕性ベールが、≦１．００ＭＰａの圧縮力を有する、破砕性ベールを作製するプロセス、およびそのプロセスから形成される破砕性ベール。  【選択図】図１【特許請求の範囲】
【請求項１】
破砕性ベールを作製するプロセスであって、前記破砕性ベールが、コーティングされたポリマー粒子を含む組成物から形成され、前記コーティングされたポリマー粒子が、オレフィン系ポリマーを含むポリマー組成物から形成されたポリマー粒子と、水性金属酸分散液および水性ポリシロキサンエマルジョンを含むコーティング組成物から形成されたコーティングと、を含み、前記プロセスが、
ａ）前記コーティングされたポリマー粒子を容器に加えることと、
ｂ）前記コーティングされたポリマー粒子を一塊にして前記破砕性ベールを形成させることと、を含み、
前記破砕性ベールが、≦１．００ＭＰａの圧縮力を有する、プロセス。
【請求項２】
破砕性ベールを作製するプロセスであって、前記破砕性ベールが、コーティングされたポリマー粒子を含む組成物から形成され、前記コーティングされたポリマー粒子が、オレフィン系ポリマーを含むポリマー組成物から形成されたポリマー粒子と、水性金属酸分散液および水性ポリシロキサンエマルジョンを含むコーティング組成物から形成されたコーティングと、を含み、前記プロセスが、前記コーティングされたポリマー粒子を、ベーリング機に加えて、前記破砕性ベールを形成することを含み、前記破砕性ベールが、≦１．００ＭＰａの圧縮力を有する、プロセス。
【請求項３】
前記コーティング中の前記ポリシロキサンと金属酸との重量比が０．１０〜１．００である、請求項１または請求項２に記載のプロセス。
【請求項４】
前記コーティング中の前記ポリシロキサンと前記金属酸との重量比が、０．１５〜０．５０である、請求項１〜３のいずれか一項に記載のプロセス。
【請求項５】
前記金属酸が、前記コーティングされたポリマー粒子の重量に基づいて、０超〜５０００ｐｐｍ、または０超〜２０００ｐｐｍ、または０超〜１０００ｐｐｍ、または０超〜５００ｐｐｍ、または０超〜３００ｐｐｍの量で存在する、請求項１〜４のいずれか一項に記載のプロセス。
【請求項６】
前記金属酸が、前記コーティングされたポリマー粒子の重量に基づいて、２０ｐｐｍ〜５０００ｐｐｍ、または２０ｐｐｍ〜２０００ｐｐｍ、または２０ｐｐｍ〜１０００ｐｐｍ、または２０ｐｐｍ〜５００ｐｐｍ、または２０ｐｐｍ〜３００ｐｐｍの量で存在する、請求項１〜５のいずれか一項に記載のプロセス。
【請求項７】
前記ポリシロキサンが、前記コーティングされたポリマー粒子の重量に基づいて、０超〜２０００ｐｐｍ、または０超〜１０００ｐｐｍ、または０超〜７００ｐｐｍ、または０超〜５００ｐｐｍ、または０超〜３００ｐｐｍの量で存在する、請求項１〜６のいずれか一項に記載のプロセス。
【請求項８】
前記ポリシロキサンが、前記コーティングされたポリマー粒子の重量に基づいて、２０ｐｐｍ〜２０００ｐｐｍ、または２０ｐｐｍ〜１０００ｐｐｍ、または２０ｐｐｍ〜７００ｐｐｍ、または２０ｐｐｍ〜５００ｐｐｍ、または２０ｐｐｍ〜３００ｐｐｍの量で存在する、請求項１〜７のいずれか一項に記載のプロセス。
【請求項９】
前記金属酸の金属が、カルシウム、亜鉛、またはバリウムから選択される、請求項１〜８のいずれか一項に記載のプロセス。
【請求項１０】
前記金属酸が、ステアリン酸金属、さらにステアリン酸カルシウムを含む、請求項１〜９のいずれか一項に記載のプロセス。
【請求項１１】
前記金属酸が、ステアリン酸金属、さらにステアリン酸カルシウム、およびＣ１６脂肪酸金属、さらにＣ１６脂肪酸カルシウムを含む、請求項１〜１０のいずれか一項に記載のプロセス。
【請求項１２】
前記金属酸が、ステアリン酸金属、さらにステアリン酸カルシウムである、請求項１〜１１のいずれか一項に記載のプロセス。
【請求項１３】
前記ポリシロキサンが、ポリ−ジメチルシロキサン（ＰＤＭＳ）である、請求項１〜１２のいずれか一項に記載のプロセス。
【請求項１４】
前記分散液および／または前記エマルジョン混合物を、ペレット化水に加え、前記ポリマー粒子を、前記ペレット化水に加える、請求項１〜１３のいずれか一項に記載のプロセス。
【請求項１５】
前記コーティング組成物が、架橋されていない、請求項１〜１４のいずれか一項に記載のプロセス。
【発明の詳細な説明】
【背景技術】
【０００１】
ＥＰＤＭゴムのゴルフボールサイズの未分散塊（すなわち「エッグ」）の出現は、配合プロセス中にＥＰＤＭ配合者によって定期的に観察される。この問題は、アモルファスＥＰＤＭベール製品で特に顕著である。この現象は、さまざまな混合状況で発生し、ＥＰＤＭベール温度が約１０℃未満のとき、より寒い気候でより頻繁に発生する。「エッグ」の形成は、内部ミキサーでのベール材料の取入れ挙動と関連がある。ベール弾性率が低いと、ベールの破砕性と関連がある取入れ挙動が改善される（すなわち、破砕性ベール対高密度ベール）。破砕性ベールＥＰＤＭ製品は、せん断条件下で高密度ベールＥＰＤＭ製品よりもはるかに低い結合力を示した。したがって、高密度ベールは、混合中に、破砕性ベールよりもエッグを形成しやすい傾向がある。
【０００２】
シングルサイト触媒および溶液プロセスに基づくアモルファスＥＰＤＭ製品は、典型的には、最初にペレットで製造され、ペレットは、袋に詰められ、箱に入れて出荷および保管される。出荷および保管段階では、箱内の袋の下部スタックにあるペレットは、一塊になって高密度ベールとなる。ベールの破砕性を改善し、したがって混合品質を改善するために、ペレットがベールを形成する前に、相当量の分配剤をペレットの表面に適用する必要がある。
【０００３】
ポリマーペレット、コーティング組成物、およびベールプロセスは、以下の参考文献、すなわち、ＥＰ３６５２０２Ａ２／ＪＰ０２８１４６０９Ｂ２、ＵＳ４２０７２１８、ＵＳ３７７５９３３、ＥＰ４２７３３９（Ｂ１）／ＣＡ２０２９４８６Ｃ、ＷＯ２００４／０５８４８０、ＷＯ２０１７／０４９０６４、ＷＯ２００１／０１２７１６、ＷＯ２００９／０３５８７７、米国特許第４，９６０，６４４号、米国特許第５，００７，９６１号、米国特許第５，０９６，４９３号、米国特許第５，３３４，６４４号、米国特許第５，４４３，９１０号、米国特許第６，４０３，６７７号、Ｗａｌｋｅｒ，ＥＰ０７４９４５４  Ａ１、および米国特許公開ＵＳ２０１３／０１０１８５２に記載されている。
【０００４】
したがって、改善されたポリマーベール、およびそのためのプロセスに関するニーズが存在し、それらのベールは破砕しやすい。このニーズは、以下の発明によって満たされる。
【発明の概要】
【０００５】
破砕性ベールを作製するプロセスであって、その破砕性ベールが、コーティングされたポリマー粒子を含む組成物から形成され、そのコーティングされたポリマー粒子が、オレフィン系ポリマーを含むポリマー組成物から形成されたポリマー粒子と、水性金属酸分散液および水性ポリシロキサンエマルジョンを含むコーティング組成物から形成されたコーティングと、を含み、当該プロセスが、
ａ）そのコーティングされたポリマー粒子を容器に加えることと、
ｂ）そのコーティングされたポリマー粒子を一塊にして破砕性ベールを形成させることと、を含み、
その破砕性ベールが、≦１．００ＭＰａの圧縮力を有する、プロセス。
【０００６】
破砕性ベールを作製するプロセスであって、その破砕性ベールが、コーティングされたポリマー粒子を含む組成物から形成され、そのコーティングされたポリマー粒子が、オレフィン系ポリマーを含むポリマー組成物から形成されたポリマー粒子と、水性金属酸分散液および水性ポリシロキサンエマルジョンを含むコーティング組成物から形成されたコーティングと、を含み、当該プロセスが、そのコーティングされたポリマー粒子を、ベーリング機に加えて、破砕性ベールを形成することを含み、その破砕性ベールが、≦１．００ＭＰａの圧縮力を有する、プロセス。
【０００７】
オレフィン系ポリマーを含むポリマー組成物から形成されたポリマー粒子と、水性金属酸分散液および水性ポリシロキサンエマルジョンを含むコーティング組成物から形成されたコーティングと、を含む、コーティングされたポリマー粒子を含む破砕性ベールであって、
その金属酸は、そのコーティングされたポリマー粒子の重量に基づいて、０超〜５０００ｐｐｍの量で存在し、
そのポリシロキサンは、そのコーティングされたポリマー粒子の重量に基づいて、０超〜２０００ｐｐｍの量で存在する、破砕性ベール。
【図面の簡単な説明】
【０００８】
【図１】水性金属酸分散液と水性ポリシロキサンエマルジョンとのプレミックスを使用するコーティングプロセスを示している。
【発明を実施するための形態】
【０００９】
破砕性ベール、およびそのようなベール、を形成するためのプロセスが、発見され、それらは、優れた処理および配合を提供する。
【００１０】
上述したように、第１の態様では、破砕性ベールを作製するプロセスであって、その破砕性ベールが、コーティングされたポリマー粒子を含む組成物から形成され、そのコーティングされたポリマー粒子が、オレフィン系ポリマーを含むポリマー組成物から形成されたポリマー粒子と、水性金属酸分散液および水性ポリシロキサンエマルジョンを含むコーティング組成物から形成されたコーティングと、を含み、当該プロセスが、
ａ）そのコーティングされたポリマー粒子を容器に加えることと、
ｂ）そのコーティングされたポリマー粒子を一塊にして破砕性ベールを形成させることと、を含み、
その破砕性ベールが、≦１．００ＭＰａの圧縮力を有する、プロセス。本明細書で使用される場合、コーティングされたポリマー粒子は、（粒子の総重量に基づいて）≧５０重量％の粒子が、互いに固着または融合されるとき一塊にされる。
【００１１】
第２の態様では、破砕性ベールを作製するプロセスであって、その破砕性ベールが、コーティングされたポリマー粒子を含む組成物から形成され、そのコーティングされたポリマー粒子が、オレフィン系ポリマーを含むポリマー組成物から形成されたポリマー粒子と、水性金属酸分散液および水性ポリシロキサンエマルジョンを含むコーティング組成物から形成されたコーティングと、を含み、当該プロセスが、そのコーティングされたポリマー粒子を、ベーリング機に加えて、破砕性ベールを形成することを含み、その破砕性ベールが、≦１．００ＭＰａの圧縮力を有する、プロセス。
【００１２】
第３の態様では、オレフィン系ポリマーを含むポリマー組成物から形成されたポリマー粒子と、水性金属酸分散液および水性ポリシロキサンエマルジョンを含むコーティング組成物から形成されたコーティングと、を含む、コーティングされたポリマー粒子を含む破砕性ベールであって、
その金属酸は、そのコーティングされたポリマー粒子の重量に基づいて、０超〜５０００ｐｐｍの量で存在し、
そのポリシロキサンは、そのコーティングされたポリマー粒子の重量に基づいて、０超〜２０００ｐｐｍの量で存在する、破砕性ベール。
【００１３】
本発明のプロセスは、本明細書に記載の２つ以上の実施形態の組み合わせを含み得る。
【００１４】
破砕性ベールは、本明細書に記載の２つ以上の実施形態の組み合わせを含み得る。
【００１５】
以下の実施形態は、明記されている場合を除き、上記の３つの態様全てに適用する。
【００１６】
本明細書に記載の一実施形態または実施形態の組み合わせでは、コーティング中のポリシロキサンと金属酸の重量比は、０．１０〜１０．０、または０．１５〜８．００、または０．２０〜５．００である。
【００１７】
本明細書に記載の一実施形態または実施形態の組み合わせでは、コーティング中のポリシロキサンと金属酸の重量比は、０．１０〜１．００、または０．１０〜０．８０、または０．１０〜０．６０、または０．１０〜０．５０、または０．１０〜０．４０、または０．１０〜０．３０である。
【００１８】
本明細書に記載の一実施形態または実施形態の組み合わせでは、金属酸は、コーティングされたポリマー粒子の重量に基づいて、０超〜５０００ｐｐｍ、または０超〜２０００ｐｐｍ、または０超〜１０００ｐｐｍ、または０超〜５００ｐｐｍ、または０超〜３００ｐｐｍの量で存在する。
【００１９】
本明細書に記載の一実施形態または実施形態の組み合わせでは、金属酸は、コーティングされたポリマー粒子の重量に基づいて、２０ｐｐｍ〜５０００ｐｐｍ、または２０ｐｐｍ〜２０００ｐｐｍ、または２０ｐｐｍ〜１０００ｐｐｍ、または２０ｐｐｍ〜５００ｐｐｍ、または２０ｐｐｍ〜３００ｐｐｍの量で存在する。
【００２０】
本明細書に記載の一実施形態または実施形態の組み合わせでは、ポリシロキサンは、コーティングされたポリマー粒子の重量に基づいて、０超〜２０００ｐｐｍ、または０超〜１０００ｐｐｍ、または０超〜７００ｐｐｍ、または０超〜５００ｐｐｍ、または０超〜３００ｐｐｍの量で存在する。
【００２１】
本明細書に記載の一実施形態または実施形態の組み合わせでは、ポリシロキサンは、コーティングされたポリマー粒子の重量に基づいて、２０ｐｐｍ〜２０００ｐｐｍ、または２０ｐｐｍ〜１０００ｐｐｍ、または２０ｐｐｍ〜７００ｐｐｍ、または２０ｐｐｍ〜５００ｐｐｍ、または２０ｐｐｍ〜３００ｐｐｍの量で存在する。
【００２２】
本明細書に記載の一実施形態または実施形態の組み合わせでは、金属酸は、コーティングされたポリマー粒子の重量に基づいて、０超〜３００ｐｐｍ、または０超〜２５０ｐｐｍ、または０超〜２００ｐｐｍの量で存在する。
【００２３】
本明細書に記載の一実施形態または実施形態の組み合わせでは、金属酸は、コーティングされたポリマー粒子の重量に基づいて、２０ｐｐｍ〜３００ｐｐｍ、または２０ｐｐｍ〜２５０ｐｐｍ、または２０ｐｐｍ〜２００ｐｐｍの量で存在する。
【００２４】
本明細書に記載の一実施形態または実施形態の組み合わせでは、ポリシロキサンは、コーティングされたポリマー粒子の重量に基づいて、０超〜３００ｐｐｍ、または０超〜２５０ｐｐｍ、または０超〜２００ｐｐｍの量で存在する。
【００２５】
本明細書に記載の一実施形態または実施形態の組み合わせでは、ポリシロキサンは、コーティングされたポリマー粒子の重量に基づいて、２０ｐｐｍ〜３００ｐｐｍ、または３０ｐｐｍ〜３００ｐｐｍ、または４０ｐｐｍ〜３００ｐｐｍ、または５０ｐｐｍ〜３００ｐｐｍの量で存在する。
【００２６】
本明細書に記載の一実施形態または実施形態の組み合わせでは、金属酸の金属は、カルシウム、亜鉛、またはバリウムから選択される。
【００２７】
本明細書に記載の一実施形態または実施形態の組み合わせでは、金属酸は、ステアリン酸金属、さらにはステアリン酸カルシウムを含む。
【００２８】
本明細書に記載の一実施形態または実施形態の組み合わせでは、金属酸は、ステアリン酸金属、さらにはステアリン酸カルシウム、およびＣ１６脂肪酸金属、さらにはＣ１６脂肪酸カルシウムを含む。
【００２９】
本明細書に記載の一実施形態または実施形態の組み合わせでは、金属酸は、ステアリン酸カルシウムである。
【００３０】
本明細書に記載の一実施形態または実施形態の組み合わせでは、ポリシロキサンは、ポリジメチルシロキサン（ＰＤＭＳ）である。
【００３１】
本明細書に記載の一実施形態または実施形態の組み合わせでは、分散液／エマルジョン混合物をペレット化水に加え、ポリマー粒子をそのペレット化水に加える。
【００３２】
本明細書に記載の一実施形態または実施形態の組み合わせでは、水性金属酸分散液または水性ポリシロキサンエマルジョンをペレット化水に加え、ポリマー粒子をそのペレット化水に加える。
【００３３】
本明細書に記載の一実施形態または実施形態の組み合わせでは、分散液とエマルジョンの混合物をポリマー粒子の表面上に噴霧する。
【００３４】
本明細書に記載の一実施形態または実施形態の組み合わせでは、水性分散液および／または水性エマルジョンをポリマー粒子の表面上に噴霧する。
【００３５】
本明細書に記載の一実施形態または実施形態の組み合わせでは、ウェットコーティングされたポリマー粒子を、周囲温度での空気乾燥、熱風乾燥、真空乾燥、または加熱によって乾燥させる。
【００３６】
本明細書に記載の一実施形態または実施形態の組み合わせでは、コーティング組成物は架橋されない。本明細書で使用される場合、「架橋」という用語は、組成物の少なくとも５０重量％が、１４０℃の温度（キシレンの沸点、還流）で１２時間、キシレン中で還流した後、不溶性のままであることを指す。ＡＳＴＭ  Ｄ２７６５を参照されたい。
【００３７】
本明細書に記載の一実施形態または実施形態の組み合わせでは、ポリマー粒子はペレットの形態である。
【００３８】
本明細書に記載の一実施形態または実施形態の組み合わせでは、コーティングは、コーティングの重量に基づいて、それぞれ、＜０．１０重量％、または＜０．０５重量％、または＜０．０１重量％のアミド含有化合物またはアミド含有ポリマーを含む。さらなる実施形態では、コーティングは、アミド含有ポリマーのアミド含有化合物を含まない。
【００３９】
本明細書に記載の一実施形態または実施形態の組み合わせでは、ポリマー組成物は、ポリマー組成物の重量に基づいて、それぞれ、≦０．１０重量％、または≦０．０５重量％、または≦０．０１重量％のアミド含有化合物またはアミド含有ポリマーを含む。さらなる実施形態では、ポリマー組成物は、アミド含有ポリマーのアミド含有化合物を含まない。
【００４０】
本明細書に記載の一実施形態または実施形態の組み合わせでは、コーティングは、
コーティングの重量に基づいて、それぞれ、≦０．１０重量％、もしくは≦０．０５重量％、もしくは≦０．０１重量％の酸含有化合物または酸含有ポリマーを含む。さらなる実施形態では、コーティングは、酸含有ポリマーの酸含有化合物を含まない。
【００４１】
本明細書に記載の一実施形態または実施形態の組み合わせでは、ポリマー組成物は、ポリマー組成物の重量に基づいて、≦０．１０重量％、または≦０．０５重量％、または≦０．０１重量％の酸含有ポリマーを含む。さらなる実施形態では、ポリマー組成物は、酸含有ポリマーを含まない。
【００４２】
本明細書に記載の一実施形態または実施形態の組み合わせでは、コーティングは、コーティングの重量に基づいて、≦０．１０重量％、または≦０．０５重量％、または≦０．０１重量％のＥＶＡを含む。さらなる実施形態では、コーティングは、ＥＶＡを含まない。
【００４３】
本明細書に記載の一実施形態または実施形態の組み合わせでは、ポリマー組成物は、ポリマー組成物の重量に基づいて、≦０．１０重量％、または≦０．０５重量％、または≦０．０１重量％のＥＶＡを含む。さらなる実施形態では、ポリマー組成物は、ＥＶＡを含まない。
【００４４】
本明細書に記載の一実施形態または実施形態の組み合わせでは、コーティングは、コーティングの重量に基づいて、≦０．１０重量％、または≦０．０５重量％、または≦０．０１重量％のプロピレン系ポリマーを含む。さらなる実施形態では、コーティングは、プロピレン系ポリマーを含まない。
【００４５】
本明細書に記載の一実施形態または実施形態の組み合わせでは、ポリマー組成物は、ポリマー組成物の重量に基づいて、０．１０重量％、または≦０．０５重量％、または≦０．０１重量％のプロピレン系ポリマーを含む。さらなる実施形態では、ポリマーは、プロピレン系ポリマーを含まない。
【００４６】
本明細書に記載の一実施形態または実施形態の組み合わせでは、コーティングは、コーティングの重量に基づいて、≦０．１０重量％、または≦０．０５重量％、または≦０．０１重量％の、スチレンを重合形態で含有するポリマーを含む。さらなる実施形態では、コーティングは、スチレンを重合形態で含有するポリマーを含まない。
【００４７】
本明細書に記載の一実施形態または実施形態の組み合わせでは、ポリマー組成物は、ポリマー組成物の重量に基づいて、≦０．１０重量％、または≦０．０５重量％、または≦０．０１重量％の、スチレンを重合形態で含有するポリマーを含む。さらなる実施形態では、ポリマー組成物は、スチレンを重合形態で含有するポリマーを含まない。
【００４８】
本明細書に記載の一実施形態または実施形態の組み合わせでは、コーティングは、コーティングの重量に基づいて、≦０．１０重量％、または≦０．０５重量％、または≦０．０１重量％のフルオロ含有ポリマーを含む。さらなる実施形態では、コーティングは、フルオロ含有ポリマーを含まない。
【００４９】
本明細書に記載の一実施形態または実施形態の組み合わせでは、ポリマー組成物は、ポリマー組成物の重量に基づいて、≦０．１０重量％、または≦０．０５重量％、または≦０．０１重量％のフルオロ含有ポリマーを含む。さらなる実施形態では、ポリマー組成物は、フルオロ含有ポリマーを含まない。
【００５０】
本明細書に記載の一実施形態または実施形態の組み合わせでは、コーティングは、コーティングの重量に基づいて、≦０．１０重量％、または≦０．０５重量％、または≦０．０１重量％のポリウレタンを含む。さらなる実施形態では、コーティングは、ポリウレタンを含まない。
【００５１】
本明細書に記載の一実施形態または実施形態の組み合わせでは、ポリマー組成物は、ポリマー組成物の重量に基づいて、≦０．１０重量％、または≦０．０５重量％、または≦０．０１重量％のポリウレタンを含む。さらなる実施形態では、ポリマー組成物は、ポリウレタンを含まない。
【００５２】
本明細書に記載の一実施形態または実施形態の組み合わせでは、コーティングは、コーティングの重量に基づいて、≦０．１０重量％、または≦０．０５重量％、または≦０．０１重量％のワックスを含む。さらなる実施形態では、コーティングは、ワックスを含まない。
【００５３】
本明細書に記載の一実施形態または実施形態の組み合わせでは、ポリマー組成物は、ポリマー組成物の重量に基づいて、≦０．１０重量％、または≦０．０５重量％、または≦０．０１重量％のワックスを含む。さらなる実施形態では、ポリマー組成物は、ワックスを含まない。
【００５４】
本明細書で使用される場合、「ワックス」という用語は、１７７℃で≦５，０００ｃＰの溶融粘度を有し、２３℃および１気圧で固体であるエチレン系ポリマー、または、２３０℃で≦５，０００ｃＰの溶融粘度を有し、２３℃および１気圧で固体であるプロピレン系ポリマー、または１４５℃で≦５，０００ｃＰの溶融粘度を有し、２３℃および１気圧で固体であるポリシロキサンを指す。
【００５５】
本明細書に記載の一実施形態または実施形態の組み合わせでは、オレフィン系ポリマーは、プロピレン系ポリマーのエチレン系ポリマーである。
【００５６】
本明細書に記載の一実施形態または実施形態の組み合わせでは、オレフィン系ポリマーは、エチレン系ポリマーである。さらなる実施形態では、エチレン系ポリマーは、０．５〜２０００ｇ／１０分、または１．０〜１０００ｇ／１０分、または５．０〜５００ｇ／１０分、または１０〜１００ｇ／１０分のメルトインデックス（Ｉ２）を有する。
【００５７】
エチレン系ポリマーの例としては、低密度ポリエチレン（ＬＤＰＥ）、高密度ポリエチレン（ＨＤＰＥ）、不均一に分岐した線状ポリマー（ＬＬＤＰＥなどのＺｉｅｇｌｅｒ−Ｎａｔｔａ重合ポリマーを含み、およびＴｈｅ  Ｄｏｗ  Ｃｈｅｍｉｃａｌ  Ｃｏｍｐａｎｙから入手可能なＤＯＷＬＥＸ線状低密度ポリエチレン（ＬＬＤＰＥ）などの製品を含む）、均一に分岐した実質的に線状のポリマー（ＡＦＦＩＮＩＴＹポリオレフィンプラストマーおよびＥＮＧＡＧＥポリオレフィンエラストマーなど、両方ともＴｈｅ  Ｄｏｗ  Ｃｈｅｍｉｃａｌ  Ｃｏｍｐａｎｙから入手可能）、均一に分岐した線状ポリマー（ＥｘｘｏｎＭｏｂｉｌから入手可能なＥＸＡＣＴポリマーなど）、オレフィンマルチブロックコポリマー（Ｔｈｅ  Ｄｏｗ  Ｃｈｅｍｉｃａｌ  Ｃｏｍｐａｎｙから入手可能なＩＮＦＵＳＥオレフィンブロックコポリマー）、Ｔｈｅ  Ｄｏｗ  Ｃｈｅｍｉｃａｌ  Ｃｏｍｐａｎｙから入手可能なＮＯＲＤＥＬ  ＥＰＤＭ樹脂、およびオレフィンブロック複合材料（Ｔｈｅ  Ｄｏｗ  Ｃｈｅｍｉｃａｌ  Ｃｏｍｐａｎｙから入手可能なＩＮＴＵＮＥなど）が挙げられる。エチレン系ポリマーの他の例としては、高圧のフリーラジカル重合から形成されたエチレン系コポリマーが挙げられる。ポリマーの例としては、ＳＵＲＬＹＮ、ＢＹＮＥＬ、ＥＬＶＡＸ、ＮＵＣＲＥＬ（ＤｕＰｏｎｔ）、およびＤＵＴＲＡＬ（Ｖｅｒｓａｌｉｓ）が挙げられる。
【００５８】
本明細書に記載の一実施形態または実施形態の組み合わせでは、オレフィン系ポリマーは、エチレン／アルファ−オレフィンインターポリマーであり、さらに、エチレン／アルファ−オレフィンコポリマーである。アルファ−オレフィンの例は、プロピレン、１−ブテン、１−ペンテン、１−ヘキセン、１−ヘプテン、および１−オクテンなどの３〜８個の炭素原子を有するものである。
【００５９】
本明細書に記載の一実施形態または実施形態の組み合わせでは、オレフィン系ポリマーは、プロピレン系ポリマーである。さらなる実施形態では、プロピレン系ポリマーは、プロピレン／アルファ−オレフィンインターポリマーであり、さらにプロピレン／アルファ−オレフィンコポリマー、またはプロピレン／エチレンインターポリマー、さらにプロピレン／エチレンコポリマーである。アルファ−オレフィンの例としては、１−ブテン、１−ペンテン、１−ヘキセン、１−ヘプテン、および１−オクテンが挙げられる。プロピレン系ポリマーとしては、、Ｄｏｗ  Ｃｈｅｍｉｃａｌ  Ｃｏｍｐａｎｙから入手可能なＶＥＲＳＩＦＹポリオレフィンエラストマー、およびＥｘｘｏｎＭｏｂｉｌから入手可能なＶＩＳＴＡＭＡＸＸポリマーが挙げられる。
【００６０】
本明細書に記載の一実施形態または実施形態の組み合わせでは、プロピレン系ポリマーは、０．５〜２０００ｇ／１０分、または１．０〜１０００ｇ／１０分、または５．０〜５００ｇ／１０分、または１０〜１００ｇ／１０分のメルトフローレート（ＭＦＲ）を有する。
【００６１】
本明細書に記載の一実施形態または実施形態の組み合わせでは、オレフィン系ポリマーは、エチレン／アルファ−オレフィン／ジエンターポリマーまたはエチレン／アルファ−オレフィンコポリマーから選択される。
【００６２】
本明細書に記載の一実施形態または実施形態の組み合わせでは、オレフィン系ポリマーは、エチレン／アルファ−オレフィン／ジエンターポリマー、さらにＥＰＤＭである。さらなる実施形態では、ジエンは、ＥＮＢである。
【００６３】
本明細書に記載の一実施形態または実施形態の組み合わせでは、オレフィン系ポリマーは、０．８５０〜０．９４０ｇ／ｃｃ、または０．８５５〜０．９３５ｇ／ｃｃ、または０．８６０〜０．９３０ｇ／ｃｃ、または０．８６５〜０．９２５ｇ／ｃｃ（１ｃｃ＝１ｃｍ３）の密度を有する。さらなる実施形態では、オレフィン系ポリマーは、エチレン／アルファ−オレフィン／ジエンターポリマーであり、さらにＥＰＤＭである。さらなる実施形態では、ジエンは、ＥＮＢである。
【００６４】
本明細書に記載の一実施形態または実施形態の組み合わせでは、オレフィン系ポリマーは、０．８５０〜０．８８０ｇ／ｃｃ、または０．８５５〜０．８７５ｇ／ｃｃ、または０．８５８〜０．８７０ｇ／ｃｃの密度を有する。さらなる実施形態では、オレフィン系ポリマーは、エチレン／アルファ−オレフィン／ジエンターポリマーであり、さらにＥＰＤＭである。さらなる実施形態では、ジエンは、ＥＮＢである。
【００６５】
本明細書に記載の一実施形態または実施形態の組み合わせでは、オレフィン系ポリマーは、１０〜１００、または２０〜８０、または３０〜６０のムーニー粘度（ＭＬ  １＋４、１２５℃）を有する。さらなる実施形態では、オレフィン系ポリマーは、エチレン／アルファ−オレフィン／ジエンターポリマーであり、さらにＥＰＤＭである。さらなる実施形態では、ジエンは、ＥＮＢである。
【００６６】
本明細書に記載の一実施形態または実施形態の組み合わせでは、オレフィン系ポリマーは、インターポリマーの重量に基づいて、５０重量％〜６５重量％、または５２重量％〜６２重量％、５４重量％〜６０重量％のＣ２（ＡＳＴＭ  Ｄ３９００）を含む。さらなる実施形態では、オレフィン系ポリマーは、エチレン／アルファ−オレフィン／ジエンターポリマーであり、さらにＥＰＤＭである。さらなる実施形態では、ジエンは、ＥＮＢである。
【００６７】
本明細書に記載の一実施形態または実施形態の組み合わせでは、オレフィン系ポリマーは、≦５０％、または≦４０％、または≦３０％、または≦２０％、または≦１０％、または≦５．０％の結晶化度パーセントを有する。さらなる実施形態では、オレフィン系ポリマーは、エチレン／アルファ−オレフィン／ジエンターポリマーであり、さらにＥＰＤＭである。さらなる実施形態では、ジエンは、ＥＮＢである。
【００６８】
本明細書に記載の一実施形態または実施形態の組み合わせでは、オレフィン系ポリマーは、≦１０％、または≦９．０％、または≦８．０％、または≦７．０％、または≦６．０％、または≦５．０％の結晶化度パーセントを有する。さらなる実施形態では、オレフィン系ポリマーは、エチレン／アルファ−オレフィン／ジエンターポリマーであり、さらにＥＰＤＭである。さらなる実施形態では、ジエンは、ＥＮＢである。
【００６９】
本明細書に記載の一実施形態または実施形態の組み合わせでは、オレフィン系ポリマーは、２．０〜５．０、または２．０〜４．５、または２．０〜４．０、または２．０〜４．５、または２．０〜３．５、または２．０〜３．０の分子量分布（ＭＷＤ）を有する。さらなる実施形態では、オレフィン系ポリマーは、エチレン／アルファ−オレフィン／ジエンターポリマーであり、さらにＥＰＤＭである。さらなる実施形態では、ジエンは、ＥＮＢである。
【００７０】
本明細書に記載の一実施形態または実施形態の組み合わせでは、ポリマー組成物は、ポリマー組成物の重量に基づいて、≧９５重量％、または≧９８重量％、または≧９９重量％のオレフィン系ポリマーを含む。さらなる実施形態では、オレフィン系ポリマーは、エチレン／アルファ−オレフィン／ジエンターポリマーであり、さらにＥＰＤＭである。さらなる実施形態では、ジエンは、ＥＮＢである。
【００７１】
本明細書に記載の一実施形態または実施形態の組み合わせでは、オレフィン系ポリマーは、
エチレン／アルファ−オレフィンインターポリマー（例えば、ＥＰＤＭ）であり、０．８５０〜０．８９０ｇ／ｃｃ、または０．８５５〜０．８８５ｇ／ｃｃ、または０．８６０〜０．８８０ｇ／ｃｃ（１ｃｃ＝１ｃｍ３）の密度を有する。
【００７２】
本明細書に記載の一実施形態または実施形態の組み合わせでは、オレフィン系ポリマーは、エチレン／アルファ−オレフィンインターポリマーであり、０．８５０〜０．８９０ｇ／ｃｃ、または０．８５５〜０．８８５ｇ／ｃｃ、または０．８６０〜０．８８０ｇ／ｃｃ（１ｃｃ＝１ｃｍ３）の密度を有する。さらなる実施形態では、エチレン／α−オレフィンインターポリマーは、エチレン／α−オレフィンコポリマーである。アルファ−オレフィンの例は、プロピレン、１−ブテン、１−ペンテン、１−ヘキセン、１−ヘプテン、および１−オクテンなどの３〜８個の炭素原子を有するものである。
【００７３】
本明細書に記載の一実施形態または実施形態の組み合わせでは、オレフィン系ポリマーは、エチレン／アルファ−オレフィンインターポリマーであり、０．１〜５０ｇ／１０分、または０．５〜４０ｇ／１０分、または０．８〜３０ｇ／１０分のメルトインデックス（Ｉ２、１９０℃および２．１６ｋｇ）を有する。さらなる実施形態では、インターポリマーは、エチレン／α−オレフィンコポリマーであるアルファ−オレフィンの例は、プロピレン、１−ブテン、１−ペンテン、１−ヘキセン、１−ヘプテン、および１−オクテンなどの３〜８個の炭素原子を有するものである。
【００７４】
本明細書に記載の一実施形態または実施形態の組み合わせでは、オレフィン系ポリマーは、エチレン／アルファ−オレフィンインターポリマーであり、０．１〜１０ｇ／１０分、または０．５〜８．０ｇ／１０分、または０．８〜６．０ｇ／１０分のメルトインデックス（Ｉ２、１９０℃および２．１６ｋｇ）を有する。さらなる実施形態では、インターポリマーは、エチレン／α−オレフィンコポリマーであるアルファ−オレフィンの例は、プロピレン、１−ブテン、１−ペンテン、１−ヘキセン、１−ヘプテン、および１−オクテンなどの３〜８個の炭素原子を有するものである。
【００７５】
本明細書に記載の一実施形態または実施形態の組み合わせでは、オレフィン系ポリマーは、エチレン／アルファ−オレフィンインターポリマーであり、１．７〜３．５、または１．８〜３．０、または１．８〜２．８、または１．８〜２．５の分子量分布（ＭＷＤ）を有する。さらなる実施形態では、インターポリマーは、エチレン／α−コポリマーである。アルファ−オレフィンの例は、プロピレン、１−ブテン、１−ペンテン、１−ヘキセン、１−ヘプテン、および１−オクテンなどの３〜８個の炭素原子を有するものである。
【００７６】
本明細書に記載の一実施形態または実施形態の組み合わせでは、ポリマー粒子は、ポリマー粒子の全表面の≧５０％、または≧６０％、または≧７０％、または≧８０％においてコーティングを含む。
【００７７】
本明細書に記載の一実施形態または実施形態の組み合わせでは、ポリマー粒子は、ポリマー粒子の全表面の≧８５％、または≧９０％、または≧９５％においてコーティングを含む。
【００７８】
ポリマー粒子の全表面積は、粒子（例えば、ペレット）の平均ペレット寸法とグラムあたりの粒子の重量から計算することができ、またはＢＥＴ分析によって（例えば、Ｍｉｃｒｏｍｅｒｉｔｉｃｓ  ＡＳＡＰ  ２４２０から入手可能なＢＥＴ機器を使用して）求めることができる。コーティングされたポリマー粒子の表面積の量は、目視検査によって決定することができる。
【００７９】
本明細書に記載の一実施形態または実施形態の組み合わせでは、金属酸およびポリシロキサンは、コーティングの総重量の≧９０重量％、または≧９５重量％、または≧９８重量％、または≧９９重量％を構成する。
【００８０】
本明細書に記載の一実施形態または実施形態の組み合わせでは、コーティングされた粒子は、０℃において、≦２０ｌｂ／ｆｔ２、さらに≦１５ｌｂ／ｆｔ２、さらに≦１０ｌｂ／ｆｔ２、さらに≦５．０ｌｂ／ｆｔ２、さらに≦４．０ｌｂ／ｆｔ２、さらに≦３．０ｌｂ／ｆｔ２、さらに≦２．０ｌｂ／ｆｔ２、さらに≦１．０ｌｂ／ｆｔ２、さらに≦０．５ｌｂ／ｆｔ２、さらに≦０．２ｌｂ／ｆｔ２、さらに≦０．１ｌｂ／ｆｔ２の一軸降伏強度（ｕｎｃｏｎｆｉｎｅｄ  ｙｉｅｌｄ  ｓｔｒｅｎｇｔｈ）を有する。
【００８１】
オレフィン系ポリマーは、本明細書に記載の２つ以上の実施形態の組み合わせを含むことができる。エチレン系ポリマーは、本明細書に記載の２つ以上の実施形態の組み合わせを含むことができる。プロピレン系ポリマーは、本明細書に記載の２つ以上の実施形態の組み合わせを含むことができる。
【００８２】
本明細書に記載の一実施形態または実施形態の組み合わせでは、ポリマー組成物は、少なくとも１つの添加剤を含む。添加剤としては、酸化防止剤、紫外線吸収剤、帯電防止剤、着色剤（例えば、二酸化チタン、カーボンブラック、および顔料）、難燃剤、およびそれらの任意の組み合わせが挙げられるが、それらに限定されない。
【００８３】
本明細書に記載の一実施形態または実施形態の組み合わせでは、破砕性ベールは、破砕性ベールの重量に基づいて、≧９５重量％、または≧９８重量％、または≧９９重量％のコーティングされたポリマー粒子を含む。
【００８４】
また、本明細書に記載の破砕性ベールから形成された少なくとも１つの成分を含む物品も提供する。
【００８５】
ポリシロキサンエマルジョン
水性ポリシロキサンエマルジョンは、水およびポリシロキサンを含む組成物である。
【００８６】
「ポリシロキサン」は、次の繰り返し単位−（ＳｉＲ１Ｒ２−Ｏ）ｎ−を含むポリマーであり、式中、Ｒ１およびＲ２は、各々、独立して、炭化水素または置換炭化水素であり、ｎは、２以上である。本明細書で使用される場合、「置換炭化水素」という用語は、少なくとも１つのヘテロ原子（例えば、Ｏ、Ｎ、またはＰ）を含む炭化水素を指す。
【００８７】
本明細書に記載の一実施形態または実施形態の組み合わせでは、Ｒ１およびＲ２は、各々、独立して、炭化水素であり、さらにアルキル基である。
【００８８】
本明細書に記載の一実施形態または実施形態の組み合わせでは、Ｒ１および／またはＲ２は、次の：アルケニル基、例えば、ビニル基、アリル基、ブテニル基、ペンテニル基、またはヘキセニル基、好ましくはビニル基など；アルキル基、例えば、メチル基、エチル基、プロピル基、ブチル基、シクロペンチル基、またはシクロヘキシル基、または同様のシクロアルキル基など；およびアリール基、例えば、フェニル基、トリル基、キシリル基、ベンジル基、フェネチル基、３−フェニルプロピル基など；アルコキシ基、例えば、メトキシ基またはエトキシ基など；ハロゲン化炭化水素基、例えば、３−クロロプロピル基または３，３，３−トリフルオロプロピル基など；またはオキシム基、例えば、ジメチルケトキシム基もしくはメチルエチルケトキシム基などから選択される。
【００８９】
本明細書に記載の一実施形態または実施形態の組み合わせでは、ポリシロキサンは、ポリジメチルシロキサン（ＰＤＭＳ）、メチルトリメトキシシラン、ビニルトリメトキシシラン、メチルトリオキシメシラン、またはビニルトリオキシメシランから選択される。
【００９０】
本明細書に記載の一実施形態または実施形態の組み合わせでは、ポリシロキサンは、ジメチルビニルシロキシ基でキャップされた両方の分子末端を有するジメチルポリシロキサン、両方の分子末端にジメチルビニルシロキシ基を有するメチルビニルシロキサンとジメチルシロキサンとのコポリマー、両方の分子末端にトリメチルシロキシ基を有するメチルビニルポリシロキサン、または環状メチルビニルシロキサンから選択される。
【００９１】
本明細書に記載の一実施形態または実施形態の組み合わせでは、ポリシロキサンポリマーは、構造式−Ｓｉ（Ｒ１Ｒ２）−Ｏ−を有し、式中、Ｒ１およびＲ２は、各々、独立して、Ｃ１−Ｃ１８ヒドロカルビル基である。さらなる実施形態では、Ｒ１およびＲ２は、各々、独立して、脂肪族基および芳香族基から選択される。さらなる実施形態では、各々は、脂肪族基、さらにアルキル、さらにメチルから選択される。本明細書に記載の一実施形態または実施形態の組み合わせでは、ポリシロキサンは、２５℃で、２００〜２０００ｃＳｔ、または２５０〜１８００ｃＳｔ、または３００〜１６００ｃＳｔ、または３５０〜１２００ｃＳｔの粘度を有する。
【００９２】
ポリマー粒子
「ポリマー粒子」という用語は、本明細書に記載のようにコーティングされる粒子に関する。典型的なポリマー粒子は、一般に、実質的に小板状、球状、円柱状、または棒状である。断面積はポリマーによって変化し得るが、好ましくは、ポリマー粒子の断面積は、３ｘ１０−３平方インチ（１．９３ｘ１０−２平方センチメートル）〜０．２平方インチ（１．２９平方センチメートル）であり、すなわち、例えば、断面が円形の場合、直径は１／１６インチ（０．１５８７５ｃｍ）〜１／２インチ（１．２７ｃｍ）である。一実施形態では、粒子は、０．０１平方インチ（６．４５×１０−２平方センチメートル）〜０．０５平方インチ（０．３２２平方センチメートル）の断面積を有し、すなわち、例えば、断面が円形の場合、直径は０．１２５インチ（０．３１７５ｃｍ）〜０．３７５インチ（０．９５２５ｃｍ）である。一実施形態では、粒子は直径０．２５ｃｍ〜０．４０ｃｍである。
【００９３】
ポリマー粒子は、粉末からペレットまでのサイズの範囲の粒子状固体の形態である。ペレットは粒子状固体であり、一般的には押出しプロセスおよびペレット化プロセスによって形成されるが、それに限定されず、典型的な平均粒径（最長寸法の平均）は、≧２ｍｍ、典型的には２ｍｍ〜１０ｍｍ、さらに２ｍｍ〜６ｍｍ、さらに２ｍｍ〜４ｍｍである。マイクロペレットは、典型的には、標準ペレットの平均粒径よりも小さい平均粒径を有するが、一般的な市販のダイ機能から製造されるそれらの平均粒径よりも大きい。マイクロペレットの平均粒径は、典型的には２００ミクロン〜２０００ミクロンの範囲である。マイクロペレットは一般に半球形状を示す。
【００９４】
本明細書に記載の一実施形態または実施形態の組み合わせでは、ポリマー粒子は、１つのエチレン／アルファ−オレフィンインターポリマー、または少なくとも２つのエチレン／アルファ−オレフィンインターポリマーを含むポリマー組成物から形成され、それらは、以下の特性、すなわち、密度、Ｍｎ、Ｍｗ、ＭＷＤ、コモノマータイプ、および／またはコモノマー含有量のうちの１つ以上が異なる。本明細書に記載の一実施形態または実施形態の組み合わせでは、ポリマー粒子は、１つのエチレン／アルファ−オレフィンコポリマー、または少なくとも２つのエチレン／アルファ−オレフィンコポリマーを含むポリマー組成物から形成され、それらは、以下の特性、すなわち、密度、Ｍｎ、Ｍｗ、ＭＷＤ、コモノマータイプ、および／またはコモノマー含有量のうちの１つ以上が異なる。
【００９５】
本明細書に記載の一実施形態または実施形態の組み合わせでは、ポリマー粒子は、１つのエチレン／アルファ−オレフィン／ジエンインターポリマー、または少なくとも２つのエチレン／アルファ−オレフィン／ジエンインターポリマーを含むポリマー組成物から形成され、それらは、以下の特性、すなわち、密度、Ｍｎ、Ｍｗ、ＭＷＤ、コモノマータイプ、および／またはコモノマー含有量のうちの１つ以上が異なる。本明細書に記載の一実施形態または実施形態の組み合わせでは、ポリマー粒子は、１つのＥＰＤＭ、または少なくとも２つのＥＰＤＭを含むポリマー組成物から形成され、それらは、以下の特性、すなわち、密度、Ｍｎ、Ｍｗ、ＭＷＤ、コモノマータイプ、および／またはコモノマー含有量のうちの１つ以上が異なる。
【００９６】
本明細書に記載の一実施形態または実施形態の組み合わせでは、ポリマー粒子は、エチレン系ポリマー、さらにエチレン系インターポリマー、およびさらにエチレン系コポリマーを含むポリマー組成物から形成される。
【００９７】
ポリマー粒子は、本明細書に記載の２つ以上の実施形態の組み合わせを含み得る。ポリマー組成物は、本明細書に記載の２つ以上の実施形態の組み合わせを含み得る。
【００９８】
コーティングされたポリマー粒子を形成するプロセス
本明細書に記載の一実施形態または実施形態の組み合わせでは、コーティングされたポリマー粒子を形成するプロセスは、ポリマー粒子を金属酸分散液およびポリシロキサンエマルジョンと接触させることを含む。ポリマー粒子は、ポリシロキサンエマルジョンの前、後、または、と同時に、金属酸分散液と接触され得る。いずれにせよ、一種以上の所望の薬剤でポリマー粒子が十分に物理的にコーティングされ得るような条件下で、ポリシロキサンエマルジョンと金属酸分散液の両方を、ポリマー粒子と接触させるべきである。
【００９９】
本明細書に記載の一実施形態または実施形態の組み合わせでは、そのような接触は、ポリマー粒子上へのポリシロキサンエマルジョンの一部または全部の第１の液体供給によって、またはポリシロキサンエマルジョンの一部または全部の中にポリマー粒子を浸漬することによって、行われる。次いで、金属酸分散液を、ポリシロキサンエマルジョンで事前にコーティングされたポリマー粒子上に分配される。金属酸分散液がポリマー粒子の表面に付着するように、ポリマー粒子が金属酸分散液で十分にコーティングされる限り、接触および分配の手段は変えることができる。通常は、表面コーティングの平均量が、ポリマー粒子の全表面積に基づいて、≧５０パーセント、好ましくは≧６０パーセント、または≧８０パーセントである限り、そのプロセスは十分である。
【０１００】
一実施形態では、コーティングの厚さは、１．０ミクロン〜１５０ミクロン、または５．０ミクロン〜１００ミクロン、または１０ミクロン〜５０ミクロンである。この値は、ポリマー粒子（例えば、ペレット）の平均サイズの増加率の単位で表すこともできる。この増加率は、金属酸分散液の量、ならびにコーティングを適用および処理するために使用される方法のタイプに応じて、一般に０．０１パーセント〜１５パーセントである。
【０１０１】
ブレンド装置／プロセスの例には、例えば、ジャーの単純なタンブリング、または円錐回転容器、リボンブレンダー、ドラムタンブラー、パドルブレンダー、凝集パン、および流動層法でのブレンドなど、ポリマー粒子を動かす任意の機械的手段が含まれる。一実施形態では、コーティングプロセスは、空気または不活性ガス下での空気コンベヤーの使用を含む。中程度の攪拌、振とう、またはスクリューコンベヤでの短い距離の搬送でさえ、このような一種以上の薬剤の適切な分配に十分であり得る。採用される接触のタイプは、ポリマー粒子が別々の時間にエマルジョンおよび分散液と接触される場合、ポリシロキサンエマルジョンと金属酸分散液で同じであっても異なっていてもよい。
【０１０２】
薬剤（ポリシロキサンエマルジョンおよび／または金属酸分散液）とポリマー粒子との接触は、薬剤が蒸発しない、固化しない、粘性が高くなりすぎない、またはポリマー粒子とあまり反応しない任意の温度で行うことができる。かかる温度は、しばしば、組成物の成分に応じて変化するが、典型的には−１０℃〜１５０℃、さらに０℃〜６０℃、または５℃〜３５℃である。
【０１０３】
コーティング組成物は、ポリマー粒子の表面の少なくとも一部にスプレーコーティングされて、ウェットコーティングされたポリマー粒子を形成することができる。粒子は、例えば、強制空気および／またはスピンドライヤーで乾燥させることができる。
【０１０４】
物品
本発明はまた、本明細書に記載の破砕性ベールから形成された少なくとも１つの成分を含む物品も提供する。物品としては、射出成形品、熱成形品、発泡体が挙げられるが、それらに限定されない。追加の物品としては、医療デバイス（例えば、圧力カフおよび安定化デバイス）、インフレータブル用品（例えば、玩具、船舶、クッション、および家具）、シート（例えば、天幕、バナー、標識、テント、防水シート、およびプール、池、または埋め立て地のためのライナー）、製本、およびキャリア（例えば、スポーツバッグおよびバックパック）が挙げられる。追加の物品としては、自動車部品が挙げられる。
【０１０５】
定義
相反する記載、文脈から暗示的、または当該技術分野において慣習的でない限り、全ての部およびパーセントは重量に基づくものであり、全ての試験方法は本開示の出願日現在のものである。
【０１０６】
参照ポリマー粒子において本明細書で使用される「ベール」という用語は、粒子の≧５０重量％が互いに固着している、または融合しているような、そのような粒子の圧縮された塊を指す。破砕性とは、力の下でベールがより小さな断片に破砕される能力を指す。
【０１０７】
本明細書で使用される「ベーリング機」という用語は、ポリマーベーラーを指し、ポリマーベーラーは、低嵩密度のポリマークラム／粒子を高嵩密度のポリマーベールに高密度化するための連続作業用に設計された重工作機械であり、通常は油圧力を使用する。
【０１０８】
本明細書で使用される「組成物」という用語は、その組成物を含む材料の混合物、ならびにその組成物の材料から形成される反応生成物および分解生成物を含む。いかなる反応生成物または分解生成物も、典型的には、微量または残留量で存在する。
【０１０９】
本明細書で使用する場合、「ポリマー」という用語は、同じ種類かまたは異なる種類かにかかわらず、モノマーを重合することによって調製されるポリマー化合物を指す。したがって、ポリマーという一般的な用語は、ホモポリマーという用語（微量の不純物がポリマー構造に組み込まれ得ることを理解の上で、１種類のモノマーのみから調製されるポリマーを指すのに用いられる）および以下で定義されるインターポリマーという用語を包含する。触媒残留物など微量の不純物が、ポリマー中および／またはポリマー内に組み込まれる場合がある。
【０１１０】
本明細書で使用される「インターポリマー」という用語は、少なくとも２種の異なるモノマーの重合により調製されるポリマーを指す。したがって、インターポリマーという用語は、コポリマーという用語（２つの異なる種類のモノマーから調製されるポリマーを指すために用いられる）および３種以上の異なるモノマーから調製されるポリマーを含む。
【０１１１】
本明細書で使用される「オレフィン系ポリマー」という用語は、重合形態で、５０重量％以上のオレフィンモノマー、例えば、エチレンまたはプロピレン（ポリマーの重量に基づいて）を含むポリマーを指し、任意で１種以上のコモノマーを含んでもよい。
【０１１２】
本明細書で使用される「エチレン系ポリマー」という用語は、重合形態で、５０重量％以上のエチレンモノマー（ポリマーの重量に基づいて）を含むポリマーを指し、任意で１種以上のコモノマーを含んでもよい。
【０１１３】
本明細書で使用される用語「エチレン／α−オレフィンインターポリマー」は、重合形態で、（インターポリマーの重量に基づいて）エチレンモノマーと、少なくとも１つのα−オレフィンとを含むインターポリマーを指す。一実施形態では、「エチレン／α−オレフィンインターポリマー」は、重合形態で、インターポリマーの重量に基づいて、５０重量％以上のエチレンモノマーを含む。
【０１１４】
本明細書で使用される「エチレン／α−オレフィン／ジエンインターポリマー」という用語は、重合形態で、エチレンモノマー、α−オレフィン、およびジエンを含むインターポリマーを指す。典型的には、「エチレン／α−オレフィン／ジエンインターポリマー」は、重合形態で、インターポリマーの重量に基づいて、５０重量％以上のエチレンモノマーを含む。
【０１１５】
本明細書で使用される「エチレン／α−オレフィンコポリマー」という用語は、重合形態で、（コポリマーの重量に基づいて）５０重量％以上のエチレンモノマーと、α−オレフィンとを２種のみのモノマーとして含むコポリマーを指す。
【０１１６】
本明細書で使用される「プロピレン系ポリマー」という用語は、重合形態で、（ポリマーの重量に基づいて）過半量のプロピレンモノマーを含むポリマーを指し、任意に１種以上のコモノマーを含んでもよい。
【０１１７】
本明細書で使用する「プロピレン／α−オレフィンインターポリマー」という用語は、重合形態で、（インターポリマーの重量に基づいて）過半量のプロピレンモノマーと、
少なくとも１つのα−オレフィンと、を含むインターポリマーを指す。
【０１１８】
本明細書で使用される「プロピレン／α−オレフィンコポリマー」という用語は、重合形態で、（コポリマーの重量に基づいて）過半量のプロピレンモノマーと、α−オレフィンとを２種のみのモノマーとして含むコポリマーを指す。
【０１１９】
本明細書で使用される「プロピレン／エチレンインターポリマー」という用語は、
重合形態で、（インターポリマーの重量に基づいて）過半量のプロピレンモノマーと、少なくともエチレンとを含むインターポリマーを指す。
【０１２０】
本明細書で使用される「プロピレン／エチレンコポリマー」という用語は、重合形態で、（コポリマーの重量に基づいて）過半量のプロピレンモノマーと、エチレンとを２種のみのモノマーとして含むコポリマーを指す。
【０１２１】
本明細書で使用される「水性金属酸分散液」という用語は、水および金属酸を含む組成物を指す。
【０１２２】
本明細書で使用される「金属酸」という用語は、１つ以上の脂肪酸金属を含む組成物を指す。
【０１２３】
本明細書で使用される「脂肪酸」という用語は、炭化水素鎖および末端カルボキシル基を指す。当技術分野で理解されるように、脂肪酸は、アニオン形態（−Ｃ（Ｏ）Ｏ−）である。好ましい脂肪酸としては、Ｃ１２〜Ｃ２０脂肪酸、さらにはＣ１４〜Ｃ１８脂肪酸、さらにはＣ１６〜Ｃ１８脂肪酸が挙げられる。
【０１２４】
本明細書で使用される「ポリマー粒子の表面の一部」という句は、ポリマー粒子の全表面の≧５０％を指す。ポリマー粒子の全表面は、上で考察したようにＢＥＴによって決定することができる。一実施形態では、本明細書に記載のように、ポリマー粒子の全表面の≧６０％、または≧７０％、または≧８０％、または≧９０％が、コーティングされる。
コーティングされた表面積の量は、目視検査によって判定することができる。
【０１２５】
本明細書で使用される「ウェットコーティングされたポリマー粒子を乾燥させてコーティングされたポリマー粒子を形成する」という句および他の同様の句は、粒子の表面から水性媒体を除去することを指す。乾燥ステップは、コーティングされたペレットのサンプルを採取し、Ｃｏｍｐｕｔｒａｃ  Ｖａｐｏｒ  Ｐｒｏ  ＸＬ  Ａｎａｌｙｚｅｒ（Ａｒｉｚｏｎａ  Ｉｎｓｔｒｕｍｅｎｔｓ）を使用してペレットの表面上の水分を分析することによって、モニターすることができる。ペレットを２００℃で１０分間加熱し、水の存在を検出する。
【０１２６】
本明細書で使用される「コーティングされたポリマー粒子」および他の同様な用語は、粒子の表面から水性媒体を除去した後に、形成されたコーティングされたポリマー粒子を指す。
【０１２７】
用語の「〜を含む（ｃｏｍｐｒｉｓｉｎｇ）」、「〜を含む（ｉｎｃｌｕｄｉｎｇ）」、「〜を有する（ｈａｖｉｎｇ）」およびそれらの派生語は、それらが具体的に開示されているか否かにかかわらず、任意の追加の成分、ステップ、または手順の存在を除外することを意図するものではない。疑念を避けるために、「含む」という語の使用を通じて請求項に記載される全ての組成物は、反対の記述がない限り、重合されているかどうかにかかわらず、追加の添加剤、助剤、または化合物を含み得る。対照的に、「から本質的になる」という用語は、操作性に必須ではないものを除き、任意の続く列挙の範囲から任意の他の成分、ステップ、または手順を除外する。「からなる」という用語は、具体的に描写または列挙されていない任意の成分、ステップ、または手順を排除する。
【０１２８】
本開示の実施形態としては、以下のものが挙げられるが、それらに限定されない。
１．破砕性ベールを作製するプロセスであって、その破砕性ベールが、コーティングされたポリマー粒子を含む組成物から形成され、そのコーティングされたポリマー粒子が、オレフィン系ポリマーを含むポリマー組成物から形成されたポリマー粒子と、水性金属酸分散液および水性ポリシロキサンエマルジョンを含むコーティング組成物から形成されたコーティングと、を含み、当該プロセスが、
ａ）そのコーティングされたポリマー粒子を容器に加えることと、
ｂ）そのコーティングされたポリマー粒子を一塊にして破砕性ベールを形成させることと、を含み、
当該破砕性ベールが、≦１．００ＭＰａの圧縮力を有する、プロセス。
【０１２９】
２．破砕性ベールを作製するプロセスであって、その破砕性ベールが、コーティングされたポリマー粒子を含む組成物から形成され、そのコーティングされたポリマー粒子が、オレフィン系ポリマーを含むポリマー組成物から形成されたポリマー粒子と、水性金属酸分散液および水性ポリシロキサンエマルジョンを含むコーティング組成物から形成されたコーティングと、を含み、当該プロセスが、そのコーティングされたポリマー粒子を、ベーリング機に加えて、破砕性ベールを形成することを含み、当該破砕性ベールが、≦１．００ＭＰａの圧縮力を有する、プロセス。
【０１３０】
３．コーティング中のポリシロキサンと金属酸との重量比が、０．１０〜１．００である、実施形態１または実施形態２に記載のプロセス。
【０１３１】
４．コーティング中のポリシロキサンと金属酸との重量比が、０．１５〜０．５０である、実施形態１〜３のいずれか一つに記載のプロセス。
【０１３２】
５．金属酸が、コーティングされたポリマー粒子の重量に基づいて、０超〜５０００ｐｐｍ、または０超〜２０００ｐｐｍ、または０超〜１０００ｐｐｍ、または０超〜５００ｐｐｍ、または０超〜３００ｐｐｍの量で存在する、実施形態１〜４のいずれか一つに記載のプロセス。
【０１３３】
６．金属酸が、コーティングされたポリマー粒子の重量に基づいて、２０ｐｐｍ〜５０００ｐｐｍ、または２０ｐｐｍ〜２０００ｐｐｍ、または２０ｐｐｍ〜１０００ｐｐｍ、または２０ｐｐｍ〜５００ｐｐｍ、または２０ｐｐｍ〜３００ｐｐｍの量で存在する、実施形態１〜５のいずれか一つに記載のプロセス。
【０１３４】
７．ポリシロキサンが、コーティングされたポリマー粒子の重量に基づいて、０超〜２０００ｐｐｍ、または０超〜１０００ｐｐｍ、または０超〜７００ｐｐｍ、または０超〜５００ｐｐｍ、または０超〜３００ｐｐｍの量で存在する、実施形態１〜６のいずれか一つに記載のプロセス。
【０１３５】
８．ポリシロキサンが、コーティングされたポリマー粒子の重量に基づいて、２０ｐｐｍ〜２０００ｐｐｍ、または２０ｐｐｍ〜１０００ｐｐｍ、または２０ｐｐｍ〜７００ｐｐｍ、または２０ｐｐｍ〜５００ｐｐｍ、または２０ｐｐｍ〜３００ｐｐｍの量で存在する、実施形態１〜７のいずれか一つに記載のプロセス。
【０１３６】
９．金属酸の金属が、カルシウム、亜鉛、またはバリウムから選択される、実施形態１〜８のいずれか一つに記載のプロセス。
【０１３７】
１０．金属酸が、ステアリン酸金属、さらにはステアリン酸カルシウムを含む、実施形態１〜９のいずれか一つに記載のプロセス。
【０１３８】
１１．金属酸が、ステアリン酸金属、さらにはステアリン酸カルシウム、およびＣ１６脂肪酸金属、さらにはＣ１６脂肪酸カルシウムを含む、実施形態１〜１０のいずれか一つに記載のプロセス。
【０１３９】
１２．金属酸が、ステアリン酸金属、さらにはステアリン酸カルシウムである、実施形態１〜１１のいずれか一つに記載のプロセス。
【０１４０】
１３．ポリシロキサンが、ポリ−ジメチルシロキサン（ＰＤＭＳ）である、実施形態１〜１２のいずれか一つに記載のプロセス。
【０１４１】
１４．分散液および／またはエマルジョン混合物を、ペレット化水に加え、ポリマー粒子を、そのペレット化水に加える、実施形態１〜１３のいずれか一つに記載のプロセス。
【０１４２】
１５．コーティング組成物が、架橋されていない、実施形態１〜１４のいずれか一つに記載のプロセス。
【０１４３】
１６．ポリマー粒子が、ペレットの形態である、実施形態１〜１５のいずれか一つに記載のプロセス。
【０１４４】
１７．オレフィン系ポリマーが、エチレン系ポリマーまたはプロピレン系ポリマーである、実施形態１〜１６のいずれか一つに記載のプロセス。
【０１４５】
１８．オレフィン系ポリマーが、エチレン系ポリマーである、実施形態１７に記載のプロセス。
【０１４６】
１９．エチレン系ポリマーが、エチレン／アルファ−オレフィンインターポリマー、さらにエチレン／アルファ−オレフィンコポリマーである、実施形態１８に記載のプロセス。
【０１４７】
２０．オレフィン系ポリマーが、プロピレン系ポリマーである、実施形態１７に記載のプロセス。
【０１４８】
２１．プロピレン系ポリマーが、プロピレン／アルファ−オレフィンインターポリマーであり、さらにプロピレン／アルファ−オレフィンコポリマー、またはプロピレン／エチレンインターポリマー、さらにプロピレン／エチレンコポリマーである、実施形態２０に記載のプロセス。
【０１４９】
２２．オレフィン系ポリマーが、エチレン／アルファ−オレフィン／ジエンターポリマーであり、さらにＥＰＤＭである、実施形態１〜１７のいずれか一つに記載のプロセス。
【０１５０】
２３．オレフィン系ポリマーが、０．８５０〜０．９４０ｇ／ｃｃの密度を有する、実施形態１〜２２のいずれか一つに記載のプロセス。
【０１５１】
２４．オレフィン系ポリマーが、０．８５０〜０．８８０ｇ／ｃｃの密度を有する、実施形態１〜２３のいずれか一つに記載のプロセス。
【０１５２】
２５．オレフィン系ポリマーが、１０〜１００のムーニー粘度（ＭＬ  １＋４、１２５℃）を有する、実施形態１〜２４のいずれか一つに記載のプロセス。
【０１５３】
２６．オレフィン系ポリマーが、≦５０％、または≦４０％、または≦３０％、または≦２０％、または≦１０％、または≦５．０％の結晶化度パーセントを有する、実施形態１〜２５のいずれか一つに記載のプロセス。
【０１５４】
２７．オレフィン系ポリマーが、２．０〜５．０の分子量分布（ＭＷＤ）を有する、実施形態１〜２６のいずれか一つに記載のプロセス。
【０１５５】
２８．ポリマー組成物が、ポリマー組成物の重量に基づいて、≧９５重量％、または≧９８重量％、または≧９９重量％のオレフィン系ポリマーを含む、実施形態１〜２７のいずれか一つに記載のプロセス。
【０１５６】
２９．実施形態１〜２８のいずれか一つに記載のプロセスから形成された破砕性ベール。
【０１５７】
３０．オレフィン系ポリマーを含むポリマー組成物から形成されたポリマー粒子と、水性金属酸分散液および水性ポリシロキサンエマルジョンを含むコーティング組成物から形成されたコーティングと、を含む、コーティングされたポリマー粒子を含む破砕性ベールであって、
その金属酸は、そのコーティングされたポリマー粒子の重量に基づいて、０超〜５０００ｐｐｍの量で存在し、
そのポリシロキサンは、そのコーティングされたポリマー粒子の重量に基づいて、０超〜２０００ｐｐｍの量で存在する、破砕性ベール。
【０１５８】
３１．乾燥コーティングされたポリマー粒子上において、ポリシロキサンと金属酸との重量比が、０．３０〜１．００である、実施形態３０に記載の破砕性ベール。
【０１５９】
３２．金属酸が、コーティングされたポリマー粒子の重量に基づいて、２０ｐｐｍ〜５０００ｐｐｍ、または２０ｐｐｍ〜２０００ｐｐｍ、または２０ｐｐｍ〜１０００ｐｐｍ、または２０ｐｐｍ〜５００ｐｐｍ、または２０ｐｐｍ〜３００ｐｐｍの量で存在する、実施形態３０または実施形態３１に記載の破砕性ベール。
【０１６０】
３３．ポリシロキサンが、コーティングされたポリマー粒子の重量に基づいて、２０ｐｐｍ〜２０００ｐｐｍ、または２０ｐｐｍ〜１０００ｐｐｍ、または２０ｐｐｍ〜７００ｐｐｍ、または２０ｐｐｍ〜５００ｐｐｍ、または２０ｐｐｍ〜３００ｐｐｍの量で存在する、実施形態３０〜３２のいずれか一つに記載の破砕性ベール。
【０１６１】
３４．金属酸が、ステアリン酸金属、さらにステアリン酸カルシウムを含む、実施形態３０〜３３のいずれか一つに記載の破砕性ベール。
【０１６２】
３５．金属酸の金属が、カルシウム、亜鉛、またはバリウムから選択される、実施形態３０〜３４のいずれか一つに記載の破砕性ベール。
【０１６３】
３６．金属酸が、ステアリン酸金属、さらにステアリン酸カルシウム、およびＣ１６脂肪酸金属、さらにＣ１６脂肪酸カルシウムを含む、実施形態３０〜３５のいずれか一つに記載の破砕性ベール。
【０１６４】
３７．金属酸が、ステアリン酸金属、さらにステアリン酸カルシウムである、実施形態３０〜３６のいずれか一つに記載の破砕性ベール。
【０１６５】
３８．ポリシロキサンが、ポリジメチルシロキサン（ＰＤＭＳ）である、実施形態３０〜３７のいずれか１つに記載の破砕性ベール。
【０１６６】
３９．コーティングが、架橋されていない、実施形態３０〜３８のいずれか一つに記載の破砕性ベール。
【０１６７】
４０．ポリマー粒子が、ペレットの形態である、実施形態３０〜３９のいずれか一つに記載の破砕性ベール。
【０１６８】
４１．オレフィン系ポリマーが、エチレン系ポリマーまたはプロピレン系ポリマーである、実施形態３０〜４０のいずれか一つに記載の破砕性ベール。
【０１６９】
４２．オレフィン系ポリマーが、エチレン系ポリマーである、実施形態４１の破砕性ベール。
【０１７０】
４３．エチレン系ポリマーが、エチレン／アルファ−オレフィンインターポリマー、さらにエチレン／アルファ−オレフィンコポリマーである、実施形態４２に記載の破砕性ベール。
【０１７１】
４４．オレフィン系ポリマーが、プロピレン系ポリマーである、実施形態４１に記載の破砕性ベール。
【０１７２】
４５．プロピレン系ポリマーが、プロピレン／アルファ−オレフィンインターポリマーであり、さらにプロピレン／アルファ−オレフィンコポリマー、またはプロピレン／エチレンインターポリマー、さらにプロピレン／エチレンコポリマーである、実施形態４４に記載の破砕性ベール。
【０１７３】
４６．オレフィン系ポリマーが、エチレン／アルファ−オレフィン／ジエンターポリマーであり、さらにＥＰＤＭである、実施形態３０〜４１のいずれか一つに記載の破砕性ベール。
【０１７４】
４７．オレフィン系ポリマーが、０．８５０〜０．９４０ｇ／ｃｃの密度を有する、実施形態３０〜４６のいずれか一つに記載の破砕性ベール。
【０１７５】
４８．オレフィン系ポリマーが、０．８５０〜０．８８０ｇ／ｃｃの密度を有する、実施形態３０〜４７のいずれか一つに記載の破砕性ベール。
【０１７６】
４９．オレフィン系ポリマーが、１０〜１００のムーニー粘度（ＭＬ  １＋４、１２５℃）を有する、実施形態３０〜４８のいずれか一つに記載の破砕性ベール。
【０１７７】
５０．オレフィン系ポリマーが、≦５０％、または≦４０％、または≦３０％、または≦２０％、または≦１０％、または≦５．０％の結晶化度パーセントを有する、実施形態３０〜４９のいずれか一つに記載の破砕性ベール。
【０１７８】
５１．オレフィン系ポリマーが、２．０〜５．０の分子量分布（ＭＷＤ）を有する、実施形態３０〜５０のいずれか一つに記載の破砕性ベール。
【０１７９】
５２．ポリマー組成物が、ポリマー組成物の重量に基づいて、≧９５重量％、または≧９８重量％、または≧９９重量％のオレフィン系ポリマーを含む、実施形態３０〜５１のいずれか一つに記載の破砕性ベール。
【０１８０】
５３．組成物が、組成物の重量に基づいて、≧９５重量％、または≧９８重量％、または≧９９重量％のポリマー粒子を含む、実施形態３０〜５２のいずれか一つに記載の破砕性ベール。
【０１８１】
５４．実施形態３０〜５３のいずれか一つに記載の破砕性ベールから形成された少なくとも１つの成分を含む物品。
【０１８２】
試験方法
密度は、ＥＰＤＭおよび同様のターポリマーを除いて、ＡＳＴＭ  Ｄ７９２に従って測定され、次いで密度は、ＡＳＴＭ  Ｄ２９７に従って測定される。
【０１８３】
エチレン系ポリマーのメルトインデックス（Ｉ２）は、ＡＳＴＭ  Ｄ−１２３８に従って、２．１６ｋｇの荷重下、１９０℃で測定される。メルトインデックス（Ｉ５）は、ＡＳＴＭ  Ｄ−１２３８に従って、５ｋｇの荷重下、１９０℃で測定される。メルトインデックス（Ｉ１０）は、ＡＳＴＭ  Ｄ−１２３８に従って、１０ｋｇの荷重下、１９０℃で測定される。メルトインデックス（Ｉ２１）は、ＡＳＴＭ  Ｄ−１２３８に従って、２１．６ｋｇの荷重下、１９０℃で測定される。プロピレン系ポリマーのメルトフローレート（ＭＦＲ）は、ＡＳＴＭ  Ｄ−１２３８に従って、２３０℃／２．１６ｋｇの条件で測定される。
【０１８４】
ムーニー粘度
ムーニー粘度（１２５℃でＭＬ１＋４）を、１分間の予熱時間および４分間のロータ動作時間で、ＡＳＴＭ  １６４６に従って測定した。機器は、Ａｌｐｈａ  Ｔｅｃｈｎｏｌｏｇｉｅｓ  Ｍｏｏｎｅｙ  Ｖｉｓｃｏｍｅｔｅｒ  ２０００である。
【０１８５】
ＧＰＣ分子量および分子量分布
分子量は、システム温度１４０℃で作動する、３つの混合多孔性カラム（Ｐｏｌｙｍｅｒ  Ｌａｂｏｒａｔｏｒｉｅｓ  １０３，１０４，１０５，および１０６）を備えたＷａｔｅｒｓ  １５０℃高温クロマトグラフィーユニットでのゲル浸透クロマトグラフィー（ＧＰＣ）を使用して決定される。溶媒は、１，２，４−トリクロロベンゼンであり、それから試料の約０．３重量％溶液が注入のために調製される。流量は、１．０ｍＬ／分であり、注入サイズは、１００マイクロリットルある。分子量の決定は、狭い分子量分布のポリスチレン標準（Ｐｏｌｙｍｅｒ  Ｌａｂｏｒａｔｏｒｉｅｓから）を、それらの溶出体積と組み合わせて使用することによって推測される。等価ポリエチレン分子量は、ポリエチレンおよびポリスチレンについて適切なＭａｒｋ−Ｈｏｕｗｉｎｋ係数を使用して（Ｔ．Ｗｉｌｌｉａｍｓ＆Ｉ．Ｍ．Ｗａｒｄによる，Ｔｈｅ  Ｃｏｎｓｔｒｕｃｔｉｏｎ  ｏｆ  ａ  Ｐｏｌｙｅｔｈｙｌｅｎｅ  Ｃａｌｉｂｒａｔｉｏｎ  Ｃｕｒｖｅ  ｆｏｒ  Ｇｅｌ  Ｐｅｒｍｅａｔｉｏｎ  Ｃｈｒｏｍａｔｏｇｒａｐｈｙ  Ｕｓｉｎｇ  Ｐｏｌｙｓｔｙｒｅｎｅ  Ｆｒａｃｔｉｏｎｓ，６  Ｊ．Ｐｏｌｙｍｅｒ  Ｓｃｉ．Ｐｔ．Ｂ：Ｐｏｌｙｍｅｒ  Ｌｅｔｔｅｒ  ６２１，６２１−６２４（１９６８）に記載されているように）、次の方程式：Ｍポリエチレン＝ａ×（Ｍポリスチレン）ｂを導くことによって、決定される。この方程式では、ａ＝０．４３１６およびｂ＝１．０である。
【０１８６】
ポリマーの数平均分子量であるＭｎは、分子量に対する、各分子量範囲内における分子数のプロットの最初のモーメントとして表される。実際には、これは、全ての分子の総分子量を分子数で割ったものであり、以下の式に従って通常の方法で計算される。
【数１】
2021534014.tif 000002
式中、
ｎｉ＝分子量Ｍｉを有する分子数
ｗｉ＝分子量Ｍｉを有する材料の重量分率
およびΣｎｉ＝分子の総数。
【０１８７】
重量平均分子量であるＭｗは、以下の式：Ｍｗ＝ΣｗｉｘＭｉに従って通常の方法で計算され、式中、ｗｉおよびＭｉは、それぞれ、ＧＰＣカラムから溶出するｉ番目の画分の重量分率および分子量である。これら２つの平均の比である分子量分布（ＭＷＤまたはＭｗ／Ｍｎ）は、分子量分布の幅を定義する。
【０１８８】
ＤＳＣ法
示差走査熱量測定（ＤＳＣ）は、エチレン系ポリマー（ＰＥ、またはＯＢＣ）試料およびプロピレン系ポリマー（ＰＰ）試料の結晶化度を測定するために使用される。約５〜８ミリグラムの試料を量り取り、ＤＳＣ皿に配置する。密閉された雰囲気を確保するために皿に蓋を圧着する。試料皿をＤＳＣセルの中に入れ、次いで、約１０℃／分の速度で、エチレン系ポリマー試料の場合１８０℃（プロピレン系ポリマー試料の場合２３０℃）の温度まで加熱する。試料をこの温度で３分間保持する。次いで、試料を１０℃／分の速度で、エチレン系ポリマー試料の場合−６０℃（プロピレン系ポリマー試料の場合−４０℃）まで冷却し、その温度で３分間等温に保持する。次に、試料を、完全に溶融するまで１０℃／分の速度で加熱する（第２の加熱）。第２の熱曲線から決定した融解熱（Ｈｆ）を、エチレン系ポリマー試料の場合２９２Ｊ／ｇの理論融解熱（プロピレン系ポリマー試料の場合１６５Ｊ／ｇ）で除算し、この量に１００を乗算することによって、結晶化度パーセントを計算する（例えば、エチレン系ポリマー試料の場合、結晶化度％＝（Ｈｆ／２９２Ｊ／ｇ）×１００、プロピレン系ポリマー試料の場合、結晶化度％＝（Ｈｆ／１６５Ｊ／ｇ）×１００）。
【０１８９】
特に明記しない限り、各ポリマーの融点（複数可）（Ｔｍ）は、上記のように、ＤＳＣから得られた第２の熱曲線（ピークＴｍ）から決定される。結晶化温度（Ｔｃ）は、第１の冷却曲線（ピークＴｃ）から決定される。
【０１９０】
以下の実施例は、本発明を例示するものであるが、本発明の範囲を限定することを意図するものではない。
【実施例】
【０１９１】
Ｉ．材料
ポリマー：ＮＯＲＤＥＬ  ４５７０  ＥＰＤＭ、ＭＶ（ＭＬ１＋４、１２５℃）＝７０、５０重量％Ｃ２、４．９重量％ＥＮＢ、密度＝０．８６ｇ／ｃｃ、Ｔｈｅ  Ｄｏｗ  Ｃｈｅｍｉｃａｌ  Ｃｏｍｐａｎｙから入手可能。
【０１９２】
ポリマー：ＮＯＲＤＥＬ  ４６４０  ＥＰＤＭ、ＭＶ（ＭＬ１＋４、１２５℃）＝４０、５５重量％Ｃ２、４．９重量％ＥＮＢ、密度＝０．８６ｇ／ｃｃ、Ｔｈｅ  Ｄｏｗ  Ｃｈｅｍｉｃａｌ  Ｃｏｍｐａｎｙから入手可能。
【０１９３】
水性カルシウム酸（Ｃ１６およびＣ１８脂肪酸）分散液：ＣＨＲＩＳＣＯＡＴ  ５０ＥＦ−ＳＤ６２８、ＧＯＶＩから入手可能。
【０１９４】
水性ＰＤＭＳエマルジョン：Ｄｏｗ  Ｃｏｒｎｉｎｇから入手可能なＸＩＡＭＥＴＥＲ  ＭＥＭ−００２４エマルジョン。
【０１９５】
ＩＩ．コーティング組成物（分散液とエマルジョンとの混合物）
水性ＰＤＭＳエマルジョン（ＸＩＡＭＥＴＥＲ  ＭＥＭ−００２４）および水性金属酸分散液（ＣＨＲＩＳＣＯＡＴ  ５０ＥＦ−ＳＤ６２８）を撹拌容器中で混合し、さらに水で希釈して粘度を下げて適用しやすくした。２つの成分（エマルジョンおよび分散液）の比率は、乾燥ベースにおけるペレット上のＰＤＭＳおよび金属酸の目標濃度によって決まる。過剰な水は、乾燥プロセス中にペレットの表面から除去される。混合物のｐＨは、カルシウム酸分散液の不安定性を防止するために混合プロセス中に制御する必要があり、それによりペーストまたは塊が形成され得る。
【０１９６】
分散液の希釈およびそれに続く混合により、懸濁液の不安定性が生じる場合があり、ペースト、凝集塊、および凝集物の形成が引き起こされる場合がある。これは、過剰な界面活性剤で配合を変更するか、または希釈した混合物の貯蔵寿命を短くするか、または混合物を一定の撹拌状態に保つことによって、減らすことができる。２つの成分（エマルジョンおよび分散液）は、独立して適用するか、または適用（例えば、噴霧）の直前に、混ぜるか、もしくは希釈されると、有益である。
【０１９７】
ＩＩＩ．ポリマーペレットのコーティング
ペレットに適用されるコーティング組成物の量。ペレットの量の決定。コーティングされたペレットは、以下のステップを使用して調製する：
ａ．水性配合物または成分の適用
ｂ．乾燥
ｃ．冷却（任意選択）。
【０１９８】
目標のコーティングレベルを達成するために必要なＰＤＭＳエマルジョンおよびステアリン酸カルシウム分散液の量は、以下のように決定することができる：
コーティングされるペレットの量、ｋｇ＝Ｗ
ステアリン酸カルシウム分散液中の固形分濃度、％＝Ｃ
エマルジョン中のＰＤＭＳ濃度、％＝Ｐ
乾燥ベースでのペレット表面のＰＤＭＳの目標濃度、ｐｐｍ＝ｐ
乾燥ベースでのペレット表面のＣａ酸の目標濃度、ｐｐｍ＝ｃ
Ｃａ酸分散液の必要量、ｋｇ＝（ｃ．Ｗ）／Ｃ  ｘ  １０−４
ＰＤＭＳエマルジョンの必要量、ｋｇ＝（ｐ．Ｗ）／Ｐ  ｘ  １０−４
乾燥ステップ中に水分を除去する。
【０１９９】
逆に、ペレットのコーティングレベル（乾燥ベース）は、ペレットに適用された分散液およびエマルジョンの量から計算することができる。ｃ＝ＣＷＤ／Ｗ  ｘ  １０４およびｐ＝ＰＷＥ／Ｗ  ｘ  １０４。
【０２００】
コーティングメカニズムの説明−スプレーに続いて、混合、次いで乾燥ステップ。ＥＰＤＭペレットは、目標量の分配剤でスプレーコーティングされた。次いで、ＥＰＤＭペレットおよび分注剤を十分に混合して乾燥させ、水性水分をすっかり乾かせた。乾燥後、コーティングされたＥＰＤＭペレットを空の袋に移し、密封して、箱内に積み重ねてベールを形成させた。
【０２０１】
コーティング組成物：Ｃａ酸分散液とＰＤＭＳエマルジョンとの混合物。表１に、ＮＯＲＤＥＬ  ４５７０またはＮＯＲＤＥＬ  ４６４０（３／１（Ｃａ酸／ＰＤＭＳ）から１／３（Ｃａ酸／ＰＤＭＳ））用のコーティング組成物を全て列記する。以下の表の各ｐｐｍ量は、乾燥ペレットの重量に基づいている。
【表１】
2021534014.tif 000003
【０２０２】
ＩＶ．袋試験
袋試験−袋が並んだ箱−各袋中のコーティングされたペレットの量（２５ｋｇ）、袋を密封し、密封された（周囲温度および周囲圧力）袋を保管する。密封された２５ｋｇの袋を箱内に積み重ねた（各層に５袋、各箱に合計８層）。通常は、袋が箱の中で落ち着くまでに２〜７日かかる。その後で、箱を逆さにして、現在はボックスの下部にある上部層を圧縮し、現在は箱の上部にある元々圧縮されていた下部層を見えるようにする。２〜７日後、箱からベール（袋）を取り出し、圧縮力試験を使用して、各袋内のベールの破砕性を試験した。
【０２０３】
圧縮力（ベール破砕性）
圧縮力試験は、電気機械試験フレーム（ＩＮＳＴＲＯＮ  Ｍｏｄｅｌ  ＃５５６５）で行った。ベール試料は、４”ｘ  ４”ｘ  ４”の寸法に事前に切断した。各試料の寸法を、測定し、圧縮応力計算のために試験法ソフトウェアに入力した。試料は、直径約６インチの２つの円形の剛性金属プラテンの間に配置した。８〜１０Ｎの圧縮予荷重を試料に適用した。この時点での変位をゼロとし、試験を開始した。試料は、１”／分の速度で、最大２．５”の圧縮変形で、または試料が破損するまで、圧縮された。荷重および変位のデータを記録し、ピーク圧縮荷重（圧縮力）を報告した。ソフトウェアは、全てのチャネルのデータポイントを有する生データファイルと、レポートファイルとを生成する。結果を表２に示す。表２に見られるように、本発明のベールは、破砕性であり、最小の圧縮力で崩壊する。
【表２】
2021534014.tif 000004
【０２０４】
ロールミルによるベール破砕性：
ベール破砕性試験を、４”ｘ４”ｘ４”のＥＰＤＭゴムブロックを使用して行った。ＥＰＤＭゴムブロックを、実験室用２本ロールミルのニップに通過させた。ミル温度は１００°Ｆに設定し、ニップ距離は０．１５インチに設定し、フロントロールの速度は１５ＲＰＭであり、バックロールの速度は１２ＲＰＭであった。材料がロールミルニップを通過した後、そのベールの破砕性を調べた。ベールがロールミルにより粉々になった場合、そのベールは破砕性であった。結果を表３に示す。表３に見られるように、本発明のベールは破砕性である。
【表３】
2021534014.tif 000005
【０２０５】
ベールカッターによるベール破砕性
圧縮されたベールを、ベールカッターで切断し、ベールの破砕性を目視検査した。その観察結果を以下に列記する。結果を表４に示す−本発明のベールは破砕性である。
【表４】
2021534014.tif 000006
【図１】
2021534014.tif 000007
【国際調査報告】
2021534014.tif 000008
2021534014.tif 000009